(57)【特許請求の範囲】
【請求項１】
物品表面への油滴の付着を防ぐために用いられ、油の付着による汚れを防ぐ必要がある場所又は物品に適用される防汚シートであって、
（１）前記防汚シートは、ａ）基材シート、ｂ）前記基材シートの少なくとも一方の表面に形成された下地層及びｃ）前記下地層上の一部又は全部に付着した複合粒子を含み、
（２）前記下地層は、樹脂成分及び充填粒子を含み、かつ、その下地層表面は前記充填粒子による凹凸をなしており、
（３）前記複合粒子は、ａ）酸化物粒子と、ｂ）その表面に形成されたポリフルオロアルキルメタアクリレート樹脂を含む樹脂被覆層とを含む、
ことを特徴とする防汚シート。
【請求項２】
充填粒子の平均粒子径（レーザー回折式粒度分布計による）が０．５〜１００μｍである、請求項１に記載の防汚シート。
【請求項３】
前記複合粒子の炭素含有量（重量％）を酸化物粒子の表面積（ｍ２／ｇ）で除した値が０．０５〜０．４００である、請求項１又は２に記載の防汚シート。
【請求項４】
前記酸化物粒子の平均一次粒子径が５〜５０ｎｍである、請求項１〜３のいずかに記載の防汚シート。
【請求項５】
前記酸化物粒子が酸化ケイ素粒子、酸化アルミニウム粒子及び酸化チタン粒子の少なくとも１種である、請求項１〜４のいずれかに記載の防汚シート。
【請求項６】
前記基材シートがアルミニウム又はアルミニウム合金からなる、請求項１〜５のいずれかに記載の防汚シート。
【請求項７】
前記複合粒子において、各複合粒子が三次元網目状に固定された多孔質層を形成している、請求項１〜６のいずれかに記載の防汚シート。
【請求項８】
前記充填粒子の最小粒径が前記複合粒子の最大粒径よりも大きい、請求項１〜７のいずれかに記載の防汚シート。
【発明の詳細な説明】
【技術分野】
【０００１】
本発明は、新規な防汚シートに関する。
【背景技術】
【０００２】
従来、家庭の台所、レストラン等の調理場では、調理時に使用する油が周囲に飛び散ったり、油煙として周囲に拡散することから、これらの場所の壁面（天井面含む。）のほか、コンロ等の調理器具、換気用のレンジフード、換気扇等が油で汚れる。
【０００３】
この場合、油汚れを清掃する作業は、非常に労力がかかるだけではなく、この汚れを簡単に落とすことも難しいことが多い。そのため、予め壁面等に汚れを防止する防汚シートを着脱自在に貼り付けておき、このシートが油等で汚染された時に都度交換するようにしている調理場もある。
【０００４】
このような防汚シートとしては、例えば壁面の汚れを防止するためものであれば、樹脂シートを粘着剤又は両面テープにより壁面へ貼付けるものがある（例えば特許文献１）。このような防汚シートは、油汚れがひどくなった段階で剥がして新しい防汚シートに貼り替えることができる。
【０００５】
また例えば、別の防汚シートとして、アルミニウムシート基材の一方の表面に撥油撥水コーティング層を有し、他方の表面に粘着剤層を有しているものが知られている（例えば特許文献２）。
【先行技術文献】
【特許文献】
【０００６】
【特許文献１】特開２００２−７９６０１
【特許文献２】特開平１０−８１８５９
【発明の概要】
【発明が解決しようとする課題】
【０００７】
しかしながら、特許文献１の防汚シートの場合、レストラン等の調理場のように常時油が周囲に飛び散る状況で使用した場合には、数日で油汚れがひどくなり、頻繁に防汚シートを貼り替える必要が生じ、非常に手間と時間がかかる。他方、貼りかえ頻度を抑えるべく、そのまま使用を継続すると、防汚シート表面に蓄積した油分を養分として雑菌が繁殖したり、あるいは異臭が発生するので、衛生面において問題がある。
【０００８】
また、特許文献２の防汚シートの場合は、特許文献１の防汚シートよりも撥油性能が高いために油汚れが付着し難くなってはいるものの、貼り替え頻度が若干低減する程度で、油分蓄積による異臭発生等の問題は依然残ったままである。
【０００９】
従って、本発明の主な目的は、従来の防汚シートと比べて高い撥水性・撥油性をより持続的に維持できるとともに、雑菌の繁殖を効果的に抑制できる防汚シートを提供することにある。
【課題を解決するための手段】
【００１０】
本発明者は、従来技術の問題点に鑑みて鋭意研究を重ねた結果、特定の層構成を採用することにより上記目的を達成できることを見出し、本発明を完成するに至った。
【００１１】
すなわち、本発明は、下記の防汚シートに係る。
１．  物品表面への油滴の付着を防ぐために用いられる防汚シートであって、
（１）前記防汚シートは、ａ）基材シート、ｂ）前記基材シートの少なくとも一方の表面に形成された下地層及びｃ）前記下地層上の一部又は全部に付着した複合粒子を含み、
（２）前記下地層は、樹脂成分及び充填粒子を含み、かつ、その下地層表面は前記充填粒子による凹凸をなしており、
（３）前記複合粒子は、ａ）酸化物粒子と、ｂ）その表面に形成されたポリフルオロアルキルメタアクリレート樹脂を含む樹脂被覆層とを含む、
ことを特徴とする防汚シート。
２．  ＪＩＳ  Ｚ２９１１−２０１０に規定される「かび抵抗性試験方法（試験操作方法Ａ）」にて４週間経過後にかび発育状態の評価が２以下である、前記項１に記載の防汚シート。
３．  前記複合粒子の炭素含有量（重量％）を酸化物粒子の表面積（ｍ２／ｇ）で除した値が０．０５〜０．４００である、前記項１又は２に記載の防汚シート。
４．  前記酸化物粒子の平均一次粒子径が５〜５０ｎｍである、前記項１〜３のいずかに記載の防汚シート。
５．  前記酸化物粒子が酸化ケイ素粒子、酸化アルミニウム粒子及び酸化チタン粒子の少なくとも１種である、前記項１〜４のいずれかに記載の防汚シート。
６．  前記基材シートがアルミニウム又はアルミニウム合金からなる、前記項１〜５のいずれかに記載の防汚シート。
７．  前記複合粒子において、各複合粒子が三次元網目状に固定された多孔質層を形成している、前記項１〜６のいずれかに記載の防汚シート。
８．  前記充填粒子の最小粒径が前記複合粒子の最大粒径よりも大きい、前記項１〜７のいずれかに記載の防汚シート。
【発明の効果】
【００１２】
本発明の防汚シートによれば、従来の防汚シートと比べて高い撥水性・撥油性を持続的に維持できるとともに、雑菌の繁殖を効果的に抑制できる。このため、防汚シートの貼り替え頻度を大幅に低減することができる。また、貼り替え頻度を減らして長期間にわたって使用を継続したとしても、雑菌の繁殖を効果的に抑制できるので、衛生面においても有利である。
【００１３】
より具体的には、基材シート上に形成された所定の下地層上に撥水性・撥油性を有する複合粒子を付着させているので、優れた撥水性・撥油性をより確実に得られ、しかも防汚シート表面の油分による雑菌の繁殖を抑制できる。その結果、防汚シートを比較的長期にわたって使用できるので、貼り替え作業の負担が軽減できるだけでなく、一定期間内における防汚シートの使用枚数も減らせるのでコスト的にも有利となる。
【００１４】
このような特徴を有する防汚シートは、油の付着による汚れを防ぐ必要がある場所又は物品に適用できる。特に、一般家庭の台所のほか、レストラン等の外食店の調理場等のように、油滴が付着しやすい壁面、あるいはレンジフード、コンロ等のような調理時に用いられる物品表面の油滴の付着を防ぐために好適に用いることができる。また、本発明の防汚シートは、調理場の照明器具の部材、油汚れ防止パネル、コンロの天板を覆う油汚れ防止レンジカバー等に成形（成型）して使用することもできる。さらに、本発明の防汚シートをクッキングシート等のようにして食品の調理又は包装に使用することもできる。
【図面の簡単な説明】
【００１５】
【図１】本発明の防汚シートの断面構造を示す模式図である。
【図２】複合粒子の構造を示す模式図である。
【発明を実施するための形態】
【００１６】
本発明の防汚シートは、物品表面への油滴の付着を防ぐために用いられる防汚シートであって、
（１）前記防汚シートは、ａ）基材シート、ｂ）前記基材シートの少なくとも一方の表面に形成された下地層及びｃ）前記下地層上の一部又は全部に付着した複合粒子を含み、
（２）前記下地層は、樹脂成分及び充填粒子を含み、かつ、その下地層表面は前記充填粒子による凹凸をなしており、
（３）前記複合粒子は、ａ）酸化物粒子と、ｂ）その表面に形成されたポリフルオロアルキルメタアクリレート樹脂を含む樹脂被覆層とを含む、
ことを特徴とする。
【００１７】
図１には、本発明の防汚シートの断面構造を示す。防汚シート２０は、基材シート２１の表面上に下地層２２が形成されており、下地層２２の表面上に複数の複合粒子１１が付着している。ここで、複合粒子１１の付着状態は、例えば複合粒子どうしの凝集力及び又は下地層２２への接着力によって固定された状態となっている。このため、少々の振動、擦れ等によって脱落しないような状態となっている。なお、本発明では、下地層２２及び複合粒子１１から構成される層を「防汚被膜」ともいう。
【００１８】
下地層２２は、充填粒子２３及び樹脂成分２４を含む。図１に示すように、充填粒子２３は、樹脂成分２４からなるマトリックス中に分散したような状態になっている。この場合、図１のように、充填粒子２３の一部又は全部が下地層表面を盛り上げた状態になっていることが好ましい。これにより、下地層表面に凹凸が形成され、複合粒子１１からなる粉末の一部がその凹部に固着することが可能となる。なお、複数の充填粒子２３のうちの一部又は全部は、図１では樹脂成分２４に覆われているが、例えば樹脂成分２４に覆われることなく、下地層２２からはみ出た状態（突出した状態）となっていても良い。
【００１９】
下地層２２の表面（上面）は、充填粒子２３によって形成される凹凸をなしている。すなわち、充填粒子２３が存在する部分に該当する下地層表面は凸部となり、充填粒子２３が存在しない部分に該当する下地層表面、あるいは充填粒子２３どうしの隙間部分に該当する下地層表面は凹部となっている。
【００２０】
複合粒子１１は、上記のような凹凸表面に付着している。この場合、複合粒子１１は、下地層２２表面の一部又は全面に付着している。また、複合粒子１１が下地層２２表面の一部に付着している具体例としては、少なくとも複合粒子１１が下地層２２表面の凹部に存在する場合が挙げられる。このような場合でも、所望の撥油性等を得ることができる。従って、例えばシート使用前には下地層２２全面に複合粒子１１が付着しているが、シート使用中に下地層２２表面の凸部に存在する複合粒子の一部又は全部が脱落した状態のシートも、本発明シートに包含される。
【００２１】
また、複合粒子１１からなる粉末は、単層を形成していても良いし、あるいは複層となっていても良い。いずれの場合でも、シート最表面は複数の複合粒子１１による凹凸表面が形成されるので、このような構造（フラクタル構造に類似した構造）により高い撥水性・撥油性を発現させることができる。本発明シートでは、特に、より高い撥油性等を発現できるという点では、複合粒子１１が複層を構成していることが望ましい。すなわち、複合粒子１１どうしが三次元網目状に連なった多孔質層を形成していることが望ましい。複合粒子１１は、その一部が下地層２２に埋まっていても良いし、下地層２２に埋まることなく、下地層２２表面上に載って固定（固着）されている状態であっても良い。なお、本発明においては、下地層２２に複合粒子１１が全く含まれていない態様に限定するものではなく、大部分の複合粒子１１が下地層の表面に付着していれば、多少の複合粒子１１が下地層中に存在する態様となっていても構わない。
【００２２】
複合粒子１１の構成を図２に示す。複合粒子１１は、コアとなる酸化物粒子１２とその表面に形成された樹脂被覆層１３を含むものである。コアとなる酸化物粒子１２は、酸化物粒子の一次粒子の場合又はその一次粒子が三次元的に連なる凝集体構造（凝集体多孔質構造）を形成している場合の双方を含む。樹脂被覆層１３はその凝集体構造の内部及び外殻に形成される。凝集体構造を形成している場合、図２では、この凝集体構造を模式図的に球形に示し、樹脂被覆層１３を外郭のみに示していることになる。
【００２３】
本発明シートは、特に、酸化物粒子１１の表面に形成されたポリフルオロアルキルメタアクリレート樹脂を含む樹脂被覆層１３と、酸化物粒子１１による凹凸表面とが相互に作用することによって、高い撥水性及び撥油性が発揮される。また、複合粒子１１のいずれもが所定量のポリフルオロアルキルメタアクリレート樹脂を含む樹脂被覆層１３に覆われているので、本発明シートの全面にわたって均質な撥水性及び撥油性を得ることができる。換言すれば、個々の複合粒子は、高い撥油性を発現するのに十分な量の樹脂被覆層１３を有しているので、シート全体にわたってムラなく、高い撥水性及び撥油性が発揮される結果、均質な撥水性及び撥油性を得ることができる。
【００２４】
また、複合粒子１１より粒子径の大きい充填粒子２３を用いる場合には、下地層２２表面の凹部に複合粒子１１が入り込んで多数付着することができる。このような構成により、仮に防汚シート２０の最外面が擦れ等の負荷がかかって複合粒子の一部が脱落するような場合でも、少なくとも下地層２２表面の凹部に付着している複合粒子１１は脱落せずに保持されるため、撥水性及び撥油性の低下を効果的に抑制することができる。
【００２５】
本発明シートでは、シート最外面に付着しようとする油滴等があっても、その最外面の撥油性が維持されることによって油滴がはじかれる結果、本発明シートへの油滴が付着することを抑制ないしは防止することができる。本発明シートに油滴が接触した場合、その油滴は球状を維持したままで、かつ、各油滴は合体することなく、それぞれ独立した状態が維持されるので、シート全体にべったりと拡がった状態にならない。その結果、本発明シートにおいては、従来の防汚シートと比べて貼り替え頻度を低減することができることに加え、貼り替え頻度を抑えることにより長期間使用を継続したとしても、雑菌の繁殖を抑制することが可能となり衛生的な状態を維持できる。
【００２６】
本発明シートが油滴の付着を抑制する効果は、基材シート表面に形成される防汚被膜が非常に高い撥油性によるものある。ここに、本発明シートにおいて、雑菌の繁殖が抑制される作用機序は明かではないが、以下のように考えられる。すなわち、通常、油汚れが壁面等に付着していると、空気中の浮遊する水分の中にある雑菌が壁面等に付着し、壁面等に付着している油を栄養源として壁面に雑菌が繁殖する。特に、油汚れがひどい場合には、壁面に付着した油滴がべったりと壁面の全体に拡がって付着しているため、不衛生な状態となる。一方で、本発明の防汚シートを壁面に用いた場合は、防汚シートへの油の付着が抑制されていることから、防汚シート上に栄養源となる油が付着していない。この場合、霧状の油（油煙）はレンジフードにて吸引され、比較的大きな油滴は壁面をコロコロと球状になって転がり、下面に落ちていくため、壁面には油が付着しないことから、雑菌が繁殖しにくくなる。かりに壁面に油が付着していたとしてもごくわずかであり、それらは各々が単独で球状になった状態で存在しているため、やはり雑菌が繁殖にくい状況となる。また、本発明の防汚シートは撥水性も備えているため、防汚シート表面への水の付着も抑制されていることから、雑菌を含む水分の付着も抑制されている。このため、本発明シートでは、これらの撥水及び撥油の両性質の相乗効果により雑菌の繁殖を抑制することができると考えられる。
【００２７】
以下においては、本発明シートを構成する各層（基材シート、下地層、複合粒子等）について詳細に説明する。
【００２８】
１．基材シート
基材シートは、シート状の材料であれば特に限定されない。材質としては、例えばプラスチック、ゴム、金属（合金等を含む。）、セラミックス等が挙げられる。特に、本発明では、金属（金属箔）を使用することが好ましく、入手のし易さ、加工のし易さ等の理由から特にアルミニウム又はアルミニウム合金を好適に用いることができる。
【００２９】
基材シートは、複数のシートを積層した積層体であっても良い。この中でも、基材シートとしては、入手のし易さ、加工のし易さ等の理由からアルミニウム又はアルミニウム合金のシートと合成樹脂フィルムとを積層してなる積層体であることが好ましい。合成樹脂の樹類トとしては、特に限定されず、例えばポリプロピレン、ポリエチレン、ポリエチレンテレフタレート、ポリ塩化ビニル、ポリエチレンナフタレート、アクリルフィルム、フッ素フィルム等が挙げられる。また、合成樹脂フィルムに代えて不燃紙又は難燃紙とアルミニウムシートとの積層体も基材シートとして採用できる。この場合、基材シートとして不燃紙又は難燃紙とアルミニウムシートとの積層体を用いた本発明の防汚シートを調理場の壁のように耐火性を求められる場所へ用いるときには、アルミニウムシートが外側（壁とは反対側の面）となるように構成するのが好ましい。
【００３０】
基材シートの厚みは特に限定されないが、厚みが５〜１００μｍ程度であることが好ましく、特に１０〜１００μｍが好ましい。特に、壁面等への貼り付ける際の取扱いのし易さの点からは、３０〜５０μｍであることがより好ましい。なお、上記厚みは、基材シートとして積層体を用いる場合は積層体としての厚みである。
【００３１】
２．下地層とその形成方法
下地層は、前記基材シートの少なくとも一方の表面に形成されている。この場合、下地層は、基材シートの片面に形成しても良いし、両面に形成しても良い。すなわち、シート片面だけに防汚性を付与する場合は、下地層は片面に形成すれば良い。また、シート両面に防汚性を付与する場合は、下地層は両面に形成すれば良い。
【００３２】
下地層は、樹脂成分及び充填粒子を含み、かつ、その下地層表面は前記充填粒子による凹凸をなしている。このことは、図１に基づいて既述した通り、例えば樹脂成分２４をマトリックスとして、そのマトリックス中に充填粒子２３が分散した構造を採用することができる。充填粒子を分散させることよって、下地層表面に対して充填粒子による凹凸を付与することができる。
【００３３】
充填粒子としては、有機成分及び無機成分の少なくとも１種を含む充填粒子を採用することができる。
【００３４】
無機成分としては、例えば１）アルミニウム、銅、鉄、チタン、銀、カルシウム等の金属又はこれらを含む合金又は金属間化合物、２）酸化珪素、酸化アルミニウム、酸化ジルコニウム、酸化チタン、酸化鉄等の酸化物、３）リン酸カルシウム、ステアリン酸カルシウム等の無機酸塩又は有機酸塩、４）ガラス、５）窒化アルミニウム、窒化硼素、炭化珪素、窒化珪素等のセラミック等を好適に用いることができる。
【００３５】
有機成分としては、例えばアクリル系樹脂、ウレタン系樹脂、メラミン系樹脂、アミノ樹脂、エポキシ樹脂、ポリエチレン系樹脂、ポリスチレン系樹脂、ポリプロピレン系樹脂、ポリエステル系樹脂、セルロース系樹脂、塩化ビニル系樹脂、ポリビニルアルコール、エチレン−酢酸ビニル共重合体、エチレン−ビニルアルコール共重合体、エチレン−アクリル酸エチル共重合体、ポリアクリロニトリル、ポリアミド等の有機高分子成分（又は樹脂成分）を好適に用いることができる。
【００３６】
充填粒子は、無機成分からなる粒子あるいは有機成分からなる粒子のほか、無機成分及び有機成分の両者を含む粒子を用いることができる。これらの中でも、特に、アクリル系樹脂粒子、親水性シリカ粒子、リン酸カルシウム粒子、炭粉、焼成カルシウム粒子、未焼成カルシウム粒子、ステアリン酸カルシウム粒子等の少なくとも１種を用いることがより好ましい。
【００３７】
充填粒子の平均粒子径（レーザー回折式粒度分布計による）は０．５〜１００μｍ程度であることが好ましく、１〜５０μｍであることがさらに好ましく、５〜３０μｍであることが最も好ましい。０．５μｍ未満では取扱い性、前述の隙間形成等の点で不向きである。他方、１００μｍを超える場合は、充填粒子の脱落、分散性等の点で不向きである。
【００３８】
充填粒子の形状は限定的でなく、例えば球状、回転楕円体状、不定形状、涙滴状、扁平状、中空状、多孔質状等のいずれであっても良い。
【００３９】
下地層中における充填粒子の含有量は、例えば充填粒子の種類、所望の物性等に応じて適宜変更できるが、一般的には固形分重量基準で１〜８０重量％が好ましく、３〜５０重量％がより好ましく、１５〜３５重量％がさらに好ましい。
【００４０】
樹脂成分は、特に限定されず、例えば公知又は市販の接着剤（例えばヒートシール剤等）に接着成分として含まれる樹脂成分を適宜選択することができる。例えば、ポリオレフィン系樹脂、ポリエステル系樹脂、ポリウレタン系樹脂、エポキシ系樹脂、アクリル系樹脂、ビニル系樹脂等の接着剤等を挙げることができる。より具体的には、低密度ポリエチレン、中密度ポリエチレン、高密度ポリエチレン、直鎖状（線状）低密度ポリエチレン、ポリプロピレン、エチレン−酢酸ビニル共重合体、アイオノマ−樹脂、エチレン−アクリル酸共重合体、エチレン−アクリル酸エチル共重合体、エチレン−メタクリル酸共重合体、エチレン−メタクリル酸メチル共重合体、エチレン−プロピレン共重合体、メチルペンテンポリマ−、ポリブテンポリマ−、ポリエチレン又はポリプロピレン等のポリオレフィン系樹脂をアクリル酸、メタクリル酸、マレイン酸、無水マレイン酸、フマ−ル酸、イタコン酸等の不飽和カルボン酸で変性した酸変性ポリオレフィン樹脂、ポリ酢酸ビニル系樹脂、ポリ（メタ）アクリル系樹脂、ポリアクリロニトリル樹脂、ポリ塩化ビニル系樹脂、その他の熱接着性樹脂のほか、これらのブレンド樹脂、これらを構成するモノマーの組合せを含む共重合体、変性樹脂等を用いることができる。なお、上記樹脂成分は、ポリフルオロアルキルメタアクリレート樹脂以外の樹脂成分を好適に用いることができる。
【００４１】
下地層中の樹脂成分の含有量は、用いる樹脂成分の種類等に応じて適宜設定することができるが、通常は塗膜中２０〜９５重量％の範囲内、より好ましくは５０〜８５重量％の範囲内となるように適宜設定すれば良い。
【００４２】
下地層を形成させる方法は、特に限定されないが、一般的には充填粒子及び樹脂成分を含む分散液を基材シートに塗布する工程を含む方法等が挙げられる。より具体的には、充填粒子及び樹脂成分を分散溶媒に分散させた分散液を基材シートに塗布することにより塗膜を形成する工程及び前記塗膜を乾燥する工程を含む方法を採用することができる。
【００４３】
３．複合粒子とその製造方法
複合粒子は、ａ）酸化物粒子と、ｂ）その表面に形成されたポリフルオロアルキルメタアクリレート樹脂を含む樹脂被覆層とを含むことを特徴とする。図２にも示したとおり、複合粒子１１の基本構成は、酸化物粒子１２の表面がポリフルオロアルキルメタアクリレート樹脂を含む樹脂被覆層１３により被覆されている。
【００４４】
（１）複合粒子
複合粒子は、ａ）酸化物粒子と、ｂ）その表面に形成されたポリフルオロアルキルメタアクリレート樹脂を含む樹脂被覆層とを含む。
【００４５】
酸化物粒子
酸化物粒子は、複合粒子のコアとなり得るものであれば限定的でなく、例えば酸化ケイ素、酸化チタン、酸化アルミニウム、酸化亜鉛等の粒子（粉末）の少なくとも１種を用いることができる。本発明では、特に酸化ケイ素粒子、酸化チタン粒子及び酸化アルミニウム粒子の少なくとも１種が好ましい。これら酸化物粒子そのものは公知又は市販のものを使用することもできる。また、酸化物粒子の平均一次粒子径は限定的ではないが、通常５〜５０ｎｍであり、特に７〜３０ｎｍであることが望ましい。かかる粒子径の範囲内に設定することによって、より優れた撥水性及び撥油性を得ることができる。
【００４６】
なお、本発明における酸化物粒子の一次粒子平均径の測定は、透過型電子顕微鏡又は走査型電子顕微鏡を用いて実施することができる。より具体的には、平均一次粒子径は、透過型電子顕微鏡又は走査型電子顕微鏡で撮影し、その写真上で２００個以上の粒子の直径を測定し、その算術平均値を算出することによって求めることができる。
【００４７】
前記のような粒径がナノレベルの酸化物粒子は公知又は市販のものを使用することができる。酸化ケイ素としては、例えば製品名「ＡＥＲＯＳＩＬ ２００」（「ＡＥＲＯＳＩＬ」は登録商標。以下同じ）、「ＡＥＲＯＳＩＬ １３０」、「ＡＥＲＯＳＩＬ ３００」、「ＡＥＲＯＳＩＬ ５０」、「ＡＥＲＯＳＩＬ ２００ＦＡＤ」、「ＡＥＲＯＳＩＬ ３８０」（以上、日本アエロジル（株）製）等が挙げられる。酸化チタンとしては、製品名「ＡＥＲＯＸＩＤＥ ＴｉＯ２ Ｔ８０５」（エボニック デグサ社製）等が挙げられる。酸化アルミニウムとしては、例えば製品名「ＡＥＲＯＸＩＤＥ Ａｌｕ Ｃ ８０５」（エボニック デグサ社製）等が挙げられる。
【００４８】
また、後述するように、酸化物粒子の表面には樹脂被覆層が形成されているが、樹脂被覆層は非常に薄い層であるので、複合粒子と酸化物粒子の粒子径とは実質的に同様であると推測される。従って、本発明では、複合粒子の好ましい粒子径の範囲は、酸化物粒子と同様の範囲として取り扱う。
【００４９】
本発明では、複合粒子より大きい粒子径を有する充填粒子を含有することが望ましい。特に、充填粒子の最小粒径が複合粒子の最大粒径よりも大きいことが望ましい。前述のとおり、複合粒子１１より粒子径の大きい充填粒子の表面に複合粒子が多数付着しているとともに充填粒子と充填粒子との隙間には複数の複合粒子が存在していることにより、複合粒子の一部が擦れ等により欠落した場合でも、前記隙間に存在する複数の複合粒子が残っているため、撥水性及び撥油性が維持あるいは低下しても低下度合を抑制することができる。
【００５０】
複合粒子と充填粒子との粒子径の比としては、特に限定的でなく、所望の撥水性、撥油性等に応じて適宜設定することができる。特に、複合粒子より粒子径の大きい充填粒子の表面に複合粒子が多数付着しているとともに、充填粒子と充填粒子との隙間又は谷間（凹部）に複数の複合粒子が存在している構成とすることが好ましい。かかる構成により、かりに本発明シートの表面が擦れ等の負荷を受けた場合でも、前記隙間又は谷間に存在する複数の複合粒子が残りやすくなるため、撥水性及び撥油性を効果的に保持することができ、たとえ低下してもその低下度合を最小限に抑制することができる。  
【００５１】
樹脂被覆層
樹脂被覆層は、ポリフルオロアルキルメタアクリレート樹脂を含む。かかる樹脂を使用することによって、酸化物粒子（特に酸化ケイ素粒子）との親和性に優れるがゆえに比較的密着性の高い強固な樹脂被覆層を当該粒子表面上に形成できるととともに、高い撥水性・撥油性をも発現させることができる。
【００５２】
このような樹脂そのものは、限定的でなく、公知又は市販のものを使用することができる。市販品としては、例えば製品名「ＣＨＥＭＩＮＯＸ  ＦＡＭＡＣ−６」（ユニマテック（Ｊａｐａｎ）社製）、製品名「Ｚｏｎｙｌ  ＴＨ  Ｆｌｕｏｒｏｍｏｎｏｍｅｒ  コード４２１４８０」（ＳＩＧＭＡ−ＡＬＤＲＩＣＨ（ＵＳＡ）社製）、製品名「ＳＣＦＣ−６５５３０−６６−７」（Ｍａｙａ  Ｈｉｇｈ  Ｐｕｒｉｔｙ  Ｃｈｅｍ（ＣＨＩＮＡ）社製）、製品名「ＦＣ０７−０４〜１０」（Ｆｌｕｏｒｙ，Ｉｎｃ（ＵＳＡ））、製品名「ＣＢＩＮＤＥＸ：５８」（Ｗｉｌｓｈｉｒｅ  Ｃｈｅｍｉｃａｌ  Ｃｏ．，Ｉｎｃ（ＵＳＡ）社製）、製品名「アサヒガードＡＧ−Ｅ５３０」、「アサヒガードＡＧ−Ｅ０６０」（いずれも旭硝子株式会社製）、製品名「ＴＥＭＡｃ−Ｎ」（Ｔｏｐ  Ｆｌｕｏｒｏｃｈｅｍ  Ｃｏ．，ＬＴＤ（ＣＨＩＮＡ）社製）、製品名「Ｚｏｎｙｌ  ７９５０」（ＳＩＧＭＡ−ＲＢＩ  （ＳＷＩＴＺ）社製）、製品名「６１００８４０〜６１００８４２」（Ｗｅｉｂｏ  Ｃｈｅｍｃａｌ  Ｃｏ．，Ｌｔｄ（ＣＨＩＮＡ）社製）、製品名「ＣＢ  ＩＮＤＥＸ：７５」（ＡＢＣＲ  ＧｍｂＨ＆ＣＯ．ＫＧ（ＧＥＲＭＡＮＹ）社製）等を挙げることができる。   
【００５３】
これらの中でも、より優れた撥水性及び撥油性を達成できるという点より、例えばａ）ポリフルオロオクチルメタクリレート、ｂ）２−Ｎ，Ｎ−ジエチルアミノエチルメタクリレート、ｃ）２−ヒドロキシエチルメタクリレート及びｄ）２，２’−エチレンジオキシジエチルジメタクリレートが共重合したコポリマーを上記樹脂として好適に採用することができる。これらも上記のような市販品を用いることができる。
【００５４】
複合粒子のフッ素含有量及び炭素含有量
本発明においては、複合粒子におけるフッ素含有量（重量％）を酸化物粒子の表面積（ｍ２／ｇ）で除した値（Ａ値）は０．０２５〜０．１８０であることが望ましく、特に０．０３０〜０．１７５であることがより望ましい。さらには、複合粒子における炭素含有量（重量％）を酸化物粒子の表面積（ｍ２／ｇ）で除した値（Ｂ値）は０．０５〜０．４００であることが望ましく、特に０．０６〜０．３９０であることがより望ましい。かかる炭素含有量及びフッ素含有量は、本発明において被覆の程度を示す指標となるものであり、その数値が大きいほど被覆量が多いことを示す。
【００５５】
本発明では、所定の被覆量（炭素含有量及びフッ素含有量、特にフッ素含有量）に設定することによって、酸化物粒子の表面への良好な密着性と、優れた撥水性及び撥油性とを達成することができる。
【００５６】
前記Ａ値が０．０２５未満の場合は、所望の撥水性及び撥油性が得られなくなるおそれがある。一方、前記Ａ値が０．１８０を超えると、複合粒子の製造そのものが困難となる場合がある。
【００５７】
また、前記Ｂ値が０．０５未満である場合は、所望の撥水性及び撥油性が得られにくくなることがある。前記Ｂ値が０．４００を超える場合は、複合粒子が製造しにくくなることがある。
【００５８】
従って、本発明では、優れた撥水性・撥油性を達成するためにＡ値を所定の範囲内に設定することが好ましい。また、さらには、より優れた撥水性・撥油性を実現するためにはＢ値も所定の範囲内に設定することが望ましい。
【００５９】
なお、本発明における複合粒子中の炭素含有量の測定は、（検体）を酸素雰囲気中、８００℃以上に加熱して表面疎水基が含有する炭素をＣＯ２に転じ、微量炭素分析装置により（検体）の表面に存在する炭素含有量を算出するという方法に従って実施する。また、本発明における複合粒子中のフッ素含有量は、検体を１０００℃の環状炉で焼成し、生成するガスを水蒸気蒸留で回収し、その回収液をイオンクロマトグラフにてフッ素イオンとして検出し、定量する。また、表面積（ｍ２／ｇ）（比表面積）は、Ｍａｃｓｏｒｂ（マウンテック製）を用いてＢＥＴ１点法により求めた。吸着ガスは、窒素３０体積％・ヘリウム７０体積％のガスを用いた。試料の前処理として、１００℃で１０分間、吸着ガスの流通を行った。その後、試料が入ったセルを液体窒素で冷却し、吸着完了後室温まで昇温し、脱離した窒素量から試料の表面積を求めた。試料の質量で除して比表面積を求めた。
【００６０】
複合粒子の含有量
本発明に防汚シートにおける複合粒子の含有量は、所望の撥水性・撥油性等に応じて適宜設定できるが、通常は下地層及び複合粒子の合計中１０〜９０重量％とし、特に３０〜９０重量％とすることが好ましい。複合粒子の含有量を９０重量％に近づければそれだけ高い撥水性及び撥油性を得ることができる。
【００６１】
また、基材シートに対する複合粒子の付与量（乾燥後重量）は限定的ではなく、所望の撥水性・撥油性、複合粒子の含有量等に応じて適宜設定すれば良いが、通常は０．０１〜３０ｇ／ｍ２、特に０．１〜３０ｇ／ｍ２の範囲内で設定することができる。従って、例えば１〜３０ｇ／ｍ２程度の範囲、特に２〜８ｇ／ｍ２の範囲で好適に設定することもできる。
【００６２】
（２）複合粒子の製造方法
複合粒子の調製方法は特に限定されず、酸化物の粒子（粉末）に対して、ポリフルオロアルキルメタアクリレート樹脂を含む被覆材を用い、公知のコーティング方法、造粒方法等に従って被覆層を形成すれば良い。例えば、液状のポリフルオロアルキルメタアクリレート樹脂を溶媒に溶解又は分散させた塗工液を酸化物の粒子にコーティングする工程（被覆工程）を含む製造方法によって複合粒子を好適に調製することができる。
【００６３】
上記製造方法では、ポリフルオロアルキルメタアクリレート樹脂として常温（２５℃）及び常圧下で液状のものを好適に用いることができる。このようなポリフルオロアルキルメタアクリレート樹脂としては、前記で例示した市販品を使用することもできる。
【００６４】
塗工液に使用する溶媒は特に制限されず、水のほか、例えばアルコール、トルエン等の有機溶剤を使用することができるが、本発明では水を用いることが好ましい。すなわち、塗工液としてポリフルオロアルキルメタアクリレート樹脂が水に溶解及び／又は分散した塗工液を使用することが好ましい。
【００６５】
上記の塗工液中におけるポリフルオロアルキルメタアクリレート樹脂の含有量は特に制限されないが、一般的には１０〜８０重量％程度とし、特に１５〜７０重量％とすることが好ましく、さらには２０〜６０重量％の範囲内に設定することがより好ましい。
【００６６】
酸化物の粒子表面に塗工液をコーティングする方法は、公知の方法に従えば良く、例えばスプレー法、浸漬法、攪拌造粒法等のいずれも適用することができる。特に、本発明では、均一性等に優れるという点でスプレー法によるコーティングが特に好ましい。
【００６７】
塗工液をコーティングした後、熱処理により溶媒を除去することによって複合粒子を得ることができる。熱処理温度は通常１５０〜２５０℃程度、特に１８０〜２００℃とすることが好ましい。熱処理の雰囲気は限定的ではないが、窒素ガス、アルゴンガス等の不活性ガス（非酸化性）雰囲気が望ましい。また、例えば、必要に応じて、さらに被覆工程及び熱処理工程からなる一連の工程を１回以上実施することができる。これにより被覆量の制御等を好適に行うことが可能となる。
【００６８】
４．複合粒子の付着方法
本発明において、下地層に複合粒子を付着させる方法は特に限定されず、公知の方法等も適用することができる。
【００６９】
特に、本発明では、複合粒子を含む分散液を下地層表面にコーティングする工程を含む方法によって塗膜を好適に形成することができる。すなわち、湿式でコーティングした後に溶媒を除去することによって撥水・撥油性塗膜を得ることができる。従来技術のフッ素系撥水撥油剤としてパーフルオロアルキルシランを使用する場合、そのアルコキシシラン基の加水分解反応を制御するために触媒添加又は撥水撥油剤のｐＨ調整をする必要があるのに対し、本発明ではそのような工程がなく、比較的簡便に所望の塗膜が形成することができる。しかも、用いる溶媒が水等であれば、環境への負荷も最小限におさえることもできる。
【００７０】
上記分散液で使用される溶媒は、特に限定されず、例えば水のほか、アルコール（エタノール）、シクロヘキサン、トルエン、アセトン、ＩＰＡ、プロピレングリコール、ヘキシレングリコール、ブチルジグリコール、ペンタメチレングリコール、ノルマルペンタン、ノルマルヘキサン、ヘキシルアルコール等を挙げることができる。
【００７１】
有機溶媒に対する複合粒子の分散量は、例えば材料の種類、撥水性及び撥油性の程度等に応じて通常２０〜５０ｇ／Ｌ（リットル）程度の範囲内で適宜決定することができる。
【００７２】
また、分散液中には接着剤を含有させることもできる。より具体的には、接着剤成分を分散液中に分散させることができる。
【００７３】
接着剤成分としては前記「２．下地層とその形成方法」で示した樹脂成分の中から適宜選択することができる。その他にも、前記「２．下地層とその形成方法」で示した他の成分を分散液中に含有させることも可能である。
【００７４】
分散液を材料表面にコーティングする方法は限定的でなく、公知の方法を採用することができる。例えば、ロールコーティング、グラビアコーティング、バーコート、ドクターブレードコーティング、コンマコーター、パートコート、刷毛塗り等の公知の方法をいずれも採用することができる。
【００７５】
分散液をコーティングする場合の塗布量は限定的ではなく、乾燥塗膜重量が例えば０．０１〜３０ｇ／ｍ２、好ましくは０．１〜３０ｇ／ｍ２の範囲内となるように適宜設定することができる。従って、例えば５０〜６００ｍｇ／ｍ２程度、特に２００〜５００ｍｇ／ｍ２となるように調節することも可能である。
【００７６】
分散液を材料表面にコーティングした後、乾燥工程を実施すれば良い。乾燥は自然乾燥又は加熱乾燥のいずれであっても良い。加熱乾燥する場合は通常２００℃以下、好ましくは１００℃以下で加熱すれば良い。
【００７７】
本発明において、複合粒子は多孔質層を形成していることが好ましい。多孔質層を形成している場合、その厚みは０．１〜５μｍ程度が好ましく、特に０．２〜２．５μｍ程度がより好ましい。このようなポーラスな層状態で付着することにより、当該層に空気を多く含むことができ、より優れた撥水性及び撥油性を発揮することができる。
【００７８】
５．防汚シートの性状
本発明シートでは、最表面に複合粒子を含む防汚被膜を有するものであるが、特に防汚被膜表面が複合粒子による凹凸構造（近似的なフラクタル構造）を有していることが好ましい。より具体的には、複数の複合粒子が連なることによって形成された空隙と粒子本体により形成される表面を有することが望ましい。これにより、複合粒子が所定の樹脂被覆層を有すると相まって、より優れた撥水性と撥油性を発揮することが可能となる。すなわち、凹凸構造の表面が前記樹脂被覆層により実質的に構成される結果、より優れた撥水性と撥油性とを発揮することができる。この場合、凹凸構造の形成に寄与する粒子としては、本発明の効果を妨げない範囲において、複合粒子以外のものが含まれていても良い。なお、前記凹凸構造は、走査型電子顕微鏡等で観察することができる。
【００７９】
防汚被膜としての厚みは特に限定されないが、通常０．５〜３０μｍの範囲内で適宜決定すれば良く、１〜８μｍ程度とすることがより好ましい。これによって、より優れた撥水性及び撥油性を得ることができる。
【００８０】
本発明シートにおける撥水性は、通常は純水（２５℃）の接触角が１４０度以上、特に１５０度以上であることが好ましい。また、撥油性については、食用油：オリーブ油（２５℃、１００℃）の接触角が１３０度以上、特に１４０度以上であることが好ましい。さらに、塗膜の落下角（オリーブ油）は限定的ではないが、通常は５〜２０度とすることが好ましい。
【実施例】
【００８１】
以下に実施例及び比較例を示し、本発明の特徴をより具体的に説明する。ただし、本発明の範囲は、実施例に限定されない。
【００８２】
＜実施例１＞
（１）複合粒子の調製  
平均一次粒子径１２ｎｍ及びＢＥＴ比表面積２００ｍ２／ｇの気相法シリカ粉末（製品名「ＡＥＲＯＳＩＬ  ２００」日本アエロジル（株）製）１００ｇを反応槽に入れ、窒素ガス雰囲気下で攪拌しながら市販の表面処理剤５００ｇをスプレーし、次いで２００℃で３０分間攪拌した後、冷却した。このようにして表面改質シリカ微粒子（複合粒子）からなる粉末を得た。上記の表面処理剤として、ポリフルオロオクチルメタクリレート、２−Ｎ，Ｎ−ジエチルアミノエチルメタクリレート、２−ヒドロキシエチルメタクリレート及び２，２’−エチレンジオキシジエチルジメタクリレートのコポリマーの水分散液（固形分濃度：２０重量％）を用いた。得られた表面改質シリカ微粒子（粉末）の炭素含有量、フッ素含有量等を表２に示す。
【００８３】
（２）分散液の調製
前記（１）で得られた複合粒子３０重量部をエタノール２００重量部に添加及び混合することにより分散液を調製した。
【００８４】
（３）接着剤層及び防汚被膜の形成
基材として、ポリエチレンテレフタレート（厚さ１２μｍ）／ポリウレタン系ドライラミネート接着剤／アルミニウム箔（２０μｍ）との構成の複合シート体（基材シート）を準備した。次いで、前記アルミニウム箔の表面に樹脂溶液２１０重量部（主成分：アクリル系樹脂１０重量部＋塩化ビニル−酢酸ビニル共重合体樹脂１６０重量部＋溶剤（トルエン＋メチルエチルケトンの混合溶剤）４０重量部）とポリエチレン製樹脂粒子（平均粒子径１０μｍ：レーザー回折式粒度分布計）４０重量部との混合物を乾燥重量後約４ｇ／ｍ２となるようにバーコーターを用いて塗布後乾燥（乾燥条件は１５０℃×１０秒）して接着剤層を形成した。そして、接着剤層の表面（アルミニウム箔と接する面と反対の面）にバーコーターを用いて前記（２）で準備した分散液を乾燥後塗布量３ｇ／ｍ２となるように塗布し、続いて１８０℃のオーブン中で１５秒間加熱することにより、実施例１の防汚シートを作製した。
【００８５】
＜実施例２＞
実施例１で用いた複合シート体に代えてアルミニウム箔（１２μｍ）を用いた以外は、実施例１と同様にして防汚シートを作製した。得られた表面改質シリカ微粒子（粉末）の炭素含有量、フッ素含有量等を表２に示す。
【００８６】
＜実施例３＞
酸化物粒子として平均一次粒子径３０ｎｍ及びＢＥＴ比表面積５０ｍ２／ｇの気相法シリカ粉末（製品名「ＡＥＲＯＳＩＬ  ５０」日本アエロジル（株）製）を用い、かつ、表面処理剤５００ｇを２５ｇに変更したほかは、実施例１と同様にして防汚シートを作製した。得られた表面改質シリカ微粒子（粉末）における炭素含有量、フッ素含有量等を表２に示す。
【００８７】
＜実施例４＞
酸化物粒子として平均一次粒子径３０ｎｍ及びＢＥＴ比表面積５０ｍ２／ｇの気相法シリカ粉末（製品名「ＡＥＲＯＳＩＬ  ５０」日本アエロジル（株）製）を用いたほかは、実施例１と同様にして防汚シートを作製した。得られた表面改質シリカ微粒子（粉末）の炭素含有量、フッ素含有量等を表２に示す。
【００８８】
＜実施例５＞
酸化物粒子として平均一次粒子径７ｎｍ及びＢＥＴ比表面積３００ｍ２／ｇの気相法シリカ粉末（製品名「ＡＥＲＯＳＩＬ３００」日本アエロジル（株）製）を用い、かつ、表面処理剤５００ｇを７５０ｇに変更したほかは、実施例１と同様にして防汚シートを作製した。得られた表面改質シリカ微粒子（粉末）における炭素含有量、フッ素含有量等を表２に示す。
【００８９】
＜比較例１＞
防汚シートとして、ポリエチレンテレフタレート（厚さ３２μｍ）のシート体を準備した。本シート体は特許文献１に相当する防汚シートである。
【００９０】
＜ 比較例２＞
防汚シートとして、アルミニウム箔（厚さ３２μｍ）のシート体を準備した。
【００９１】
＜比較例３＞
実施例１で用いた分散液に代えて、実施例１に記載する市販の処理剤を複合シート体のアルミニウム箔表面にバーコーターを用いて乾燥後塗布量３ｇ／ｍ２となるように塗布した以外は、実施例１と同様にして防汚シートを作製した。なお、本シート体は、特許文献２に相当する防汚シートである。
【００９２】
＜試験例１＞（撥油性の評価）
実施例及び比較例で得られた防汚シートについて撥油性（２５℃）を調べた。具体的には各サンプルの撥水・撥油性付与面を試験面とし、オリーブオイルを数滴滴下して、液滴の状態を観察した。なお、前記オリーブオイルとしては、市販品「ＡＪＩＮＯＭＯＴＯ  オリーブオイル」（食用オリーブ油）（味の素株式会社製）を使用した。評価は、撥油性を発揮していたもの（玉状で転がる）を「○」とし、若干の撥油性が見られたもの（完全に濡れた状態ではないが玉状に転がる状態ではない）を「△」とし、撥油性が見られないもの（完全に濡れた状態で転がらず）を「×」とした。その結果を表２に示す。
【００９３】
＜試験例２＞（接触角の測定）
実施例及び比較例で得られた防汚シートについて接触角（２５℃）を測定した。具体的には各サンプルの撥水・撥油性付与面を試験面とし、接触角測定装置（固液界面解析装置「Ｄｒｏｐ Ｍａｓｔｅｒ３００」協和界面科学株式会社製）を用いて純水及びオリーブオイル（約２〜４μｌ）の接触角を測定した。測定結果は、Ｎ数を５回とし、その接触角の平均値を結果に示す。なお、前記オリーブオイルとしては、市販品「ＡＪＩＮＯＭＯＴＯ  オリーブオイル」（食用オリーブ油）（味の素株式会社製）を使用した。その結果を表２に示す。
【００９４】
＜試験例３＞（落下角の測定）
実施例及び比較例で得られたサンプルについて落下角（２５℃）を測定した。具体的には各サンプルの撥水・撥油性付与面を試験面とし、この面を上面として水平な平台にクリップで固定し、オリーブオイルを至近距離から垂らし、水平な平台を傾け、オリーブオイルが流れ始めた時の角度を観察した。なお、前記オリーブオイルとしては、市販品「ＡＪＩＮＯＭＯＴＯ  オリーブオイル」（食用オリーブ油）（味の素株式会社製）を使用した。その結果を表２に示す。
【００９５】
＜試験例４＞（耐摩耗性の評価）
実施例及び比較例で得られたサンプルについて耐久性（耐摩耗性）を調べた。その試験方法はＪＩＳ規格『ＪＩＳ  Ｌ０８４９』に基づき実施した。具体的には各サンプルの撥水・撥油性付与面を試験面とし、摩擦試験機（ＳＨＯＷＡ  ＪＵＫＩ製）にて摩耗試験を実施した後、オリーブオイルにて撥油性を維持しているかどうかを確認した。試験条件としては、摩擦子の先端に乾燥した布を取り付け、試験面上を２Ｎの荷重で毎分３０回往復の速度で１００回往復摩擦を行った。なお、前記オリーブオイルとしては、市販品「ＡＪＩＮＯＭＯＴＯ  オリーブオイル」（食用オリーブ油）（味の素（株）製）を使用した。評価は、試験例１と同様の基準で撥油性を維持していた場合を「○」とし、若干の撥油性はあるが、試験例１と同様の基準で撥油性を維持していない場合を「△」とし、撥油性を失っていた場合を「×」とした。その結果を表２に示す。
【００９６】
＜試験例５＞（かび抵抗性試験）
実施例及び比較例で得られたサンプルについて、ＪＩＳ  Ｚ２９１１−２０１０に規定される、かび抵抗性試験方法（試験操作方法Ａ）にて４週間経過後にかび発育状態を観察して評価した。評価は、同ＪＩＳの附属書Ａの表Ａ．３「かび発育の評価」の基準に従って行い、１サンプルにつき３回行った。前記附属書表Ａの内容を下記表１に示す。また、評価結果を表２に示す。
【００９７】
【表１】
0006666144.tif 000002
【００９８】
＜試験例６＞（壁面への取付性の評価）
実施例及び比較例で得られたサンプルについて、３０ｃｍ×１００ｃｍのサイズに切り取り、調理場の壁面への取付性を確認した。貼付け時にシワなく綺麗に貼付けができた場合は「○」、多数のシワが発生した場合は「×」とした。その結果を表２に示す。
【００９９】
【表２】
0006666144.tif 000003
【０１００】
これらの結果からも明らかなように、実施例の防汚シートは、比較例の防汚シートに比して優れた撥水性・撥油性とともに、高い耐摩耗性及びかび抵抗性を発揮できることがわかる。特に、撥水性においては、実施例では接触角が１４５度以上、特に１５３度以上という高い値になっていることがわかる。撥油性においても、実施例では接触角が１４０度以上、特に１４５度以上という高い値が得られることがわかる。しかも、これらの高い撥水性及び撥油性が摩耗試験後も効果的に維持されていることがわかる。また、落下角においては、実施例では１４度以下、特に１３度以下という優れた撥油性が発揮されていることがわかる。
【図１】
0006666144.tif 000004
【図２】
0006666144.tif 000005